(57)【要約】【課題】本発明では、こうした眼鏡部材の製造の際の問題点に鑑み、抗菌剤を樹脂材料中に均一に分布させて、眼鏡部材の抗菌効果をむらなく均一に作用させることが可能な眼鏡部材の製造方法及びその眼鏡部材を備えた眼鏡フレームを提供することを目的とするものである。【解決手段】樹脂ペレット１０及び着色剤１１を混合して着色樹脂ペレット１６を製造した後、着色樹脂ペレット１６と抗菌性セラミック１７を混合して抗菌剤入りペレット１８を製造する。抗菌剤入りペレット１８をシート状の押出機２０に投入して、板状体２４を製造する。そして、板状体２４を機械加工により整形して眼鏡部材を得る。【選択図】図２
2005025087.tif 000002
【特許請求の範囲】
【請求項１】
原料となる樹脂材料に着色剤を混合して着色樹脂材料を製造し、該着色樹脂材料に抗菌性セラミックを混合して成形加工し、成形加工された着色樹脂材料を機械加工により整形したことを特徴とする眼鏡部材の製造方法。
【請求項２】
原料となる樹脂材料に着色剤を混合して着色樹脂材料を製造し、該着色樹脂材料にそれぞれ異なる混合比率で抗菌性セラミックを添加して複数種類の着色樹脂材料を製造し、抗菌性セラミックの混合比率の異なる着色樹脂材料を組み合わせて一体成形加工し、成形加工された着色樹脂材料を機械加工により整形したことを特徴とする眼鏡部材の製造方法。
【請求項３】
前記着色剤は、顔料及び添加剤からなることを特徴とする請求項１又は２に記載の眼鏡部材の製造方法。
【請求項４】
請求項１から３のいずれかに記載の製造方法により製造された眼鏡部材を備えたことを特徴とする眼鏡フレーム。
【発明の詳細な説明】
【技術分野】
【０００１】
本発明は、抗菌性を備えた眼鏡部材の製造方法及びその眼鏡部材を備えた眼鏡フレームに関する。
【背景技術】
【０００２】
眼鏡フレームでは、装着時に人体と接触することで汗等の分泌物がフレームに付着して汚れることが避けられない。こうした汚れに雑菌が繁殖すると、装着したときに不快な感触を与えることになる。そこで、従来より眼鏡フレームに対してさまざまな抗菌対策が施されている。
【０００３】
例えば、特許文献１には、硬質樹脂材に抗菌性ゼオライトを混合して成形した板状中間体を切削加工して眼鏡フレームの構成部品を作成した点が記載されている。また、特許文献２では、有機系抗菌性物質を素材樹脂に混入した眼鏡フレームが記載されている。また、特許文献３には、抗菌剤が内部に混入された抗菌プラスチックを用いて構成した眼鏡が記載されている。また、特許文献４には、抗菌性物質を溶媒に分散して抗菌性溶解液を作り、この溶解液を射出成形機の金型の表面に噴霧しておいてから、眼鏡フレームを射出成形する点が記載されている。
【特許文献１】実用新案登録第２５０９３４５号公報
【特許文献２】特開平３−２４９７２５号公報
【特許文献３】実開平７−１４４２０号公報
【特許文献４】特開平６−８２７２７号公報
【発明の開示】
【発明が解決しようとする課題】
【０００４】
上述した特許文献４のように眼鏡フレーム表面に抗菌性物質をコーティングすると、抗菌効果は大きいが、長期間使用していると摩耗等によりその効果が薄れてきてしまう。その点特許文献１から３のように、樹脂材料の中に抗菌剤を混入する場合、長期間の使用に対して耐久性があるが、抗菌剤が均一に樹脂材料中に分布していないと、抗菌効果にむらが出てしまう。特に、樹脂材料に着色剤等を混合する際に抗菌剤を一緒に混入すると、抗菌剤が着色剤等の影響を受けて均一に樹脂材料の中に分散しない問題点があった。
【０００５】
そこで、本発明では、こうした眼鏡部材の製造の際の問題点に鑑み、抗菌剤を樹脂材料中に均一に分布させて、眼鏡部材の抗菌効果をむらなく均一に作用させることが可能な眼鏡部材の製造方法及びその眼鏡部材を備えた眼鏡フレームを提供することを目的とするものである。
【課題を解決するための手段】
【０００６】
本発明に係る眼鏡部材の製造方法は、原料となる樹脂材料に着色剤を混合して着色樹脂材料を製造し、該着色樹脂材料に抗菌性セラミックを混合して成形加工し、成形加工された着色樹脂材料を機械加工により整形したことを特徴とする。
【０００７】
また、本発明に係る別の眼鏡部材の製造方法は、原料となる樹脂材料に着色剤を混合して着色樹脂材料を製造し、該着色樹脂材料にそれぞれ異なる混合比率で抗菌性セラミックを添加して複数種類の着色樹脂材料を製造し、抗菌性セラミックの混合比率の異なる着色樹脂材料を組み合わせて一体成形加工し、成形加工された着色樹脂材料を機械加工により整形したことを特徴とする。
【０００８】
そして、前記着色剤は、顔料及び添加剤からなることを特徴とする。
【０００９】
また、本発明に係る眼鏡フレームは、上述の製造方法により製造された眼鏡部材を備えたことを特徴とする。
【発明の効果】
【００１０】
本発明は上記のような構成を有することで、原料となる樹脂材料に着色剤を混合して着色樹脂材料を製造することで均一に着色させた後抗菌性セラミックを混合するので、着色が均一に行われるとともに抗菌性セラミックを均一になるまで十分に混合して製造することができる。すなわち、着色剤と抗菌性セラミックとを一緒に混合すると、互いに影響を及ぼし合い着色にむらが発生するとともに抗菌性セラミックも均一に分布しなくなる。これは、例えば、粉末状の着色剤及び抗菌性セラミックを一緒に混合すると互いに結合したり、また化学反応に影響を及ぼしたりすることが考えられる。
【００１１】
特に、着色剤として顔料及び添加剤を用いた場合顔料及び添加剤の化学反応を十分進めるための時間管理や温度管理が行われるが、一緒に抗菌性セラミックを混合すると、着色反応等の間に抗菌性セラミックの混合による均一な分散が行われず、また着色反応の十分進めることができず、鮮明な着色を行うことができない。この場合も上述のように一旦顔料及び添加剤を混合して着色反応を完全に行った後抗菌性セラミックを十分混合すれば抗菌性セラミックについても均一に分布させることが可能となる。
【００１２】
そして、着色樹脂材料に添加する抗菌性セラミックの混合比率を異ならせたものを複数製造し、それらを適宜組み合わせて一体成形加工することで、例えば、装着時に常時人体に接触する面側について抗菌性セラミックの濃度を高くした眼鏡部材を製造することができるようになる。したがって、眼鏡フレームの部位毎に汚れ具合に対応して抗菌性セラミックの濃淡を設定することが可能となる。
【００１３】
レンズを保持するリム部、ブリッジ部、鼻パッド部及びテンプル部といった眼鏡部材を上述した製造方法で製造して眼鏡フレームを構成することで、均一な着色で抗菌セラミックの抗菌効果を均一かつ長期間にわたって発揮させることが可能な眼鏡フレームを提供できる。
【発明を実施するための最良の形態】
【００１４】
以下、本発明に係る眼鏡フレームに関する実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１５】
図１は、眼鏡フレーム１全体の斜視図を示している。眼鏡フレーム１は、レンズの周縁を保持するリム部２、リム部を連結するブリッジ部３、リム部２に取り付けられた鼻パッド部４、リム部２にヒンジ６を介して折り畳み自在に連結されたテンプル部５からなる。そして、リム部２及びブリッジ部３からなるレンズ枠体は後述する着色樹脂材料から切削加工により製造される。また、鼻パッド部４についても同様に着色樹脂材料から加工処理されて製造されて、リム部２に接着固定される。テンプル部５についても同様に着色樹脂材料から加工処理されて製造されて、ヒンジ６により取り付けられる。
【００１６】
図２は、眼鏡部材の製造工程を示している。製造工程は、図の上から下に向かって流れるように描かれている。まず、アセテート系樹脂からなるペレット１０と、顔料、添加剤が予め混合された粉末状の着色剤１１とを適量ずつ混合機１２に投入して混合する。混合機１２で混合された混合物は、押出機１３に投入され加熱溶融されてノズルから紐状に押出成形され、冷却器１４の水槽内を通ることで固化し、切断装置１５により切断されて着色樹脂ペレット１６となる。以上の製造工程により、樹脂材料には顔料により均一に着色されるようになる。  
【００１７】
次に、着色樹脂ペレット１６と粉末状の抗菌性セラミック１７とを適量ずつ混合機１２内に再び投入して十分に混合する。抗菌性セラミック１７の混合比率は、例えば着色樹脂ペレット１６の重量の１％程度が好ましい。混合された混合物を押出機１３に投入して加熱溶融させてノズルから紐状に押出成形し、冷却器１４の水槽内を通ることで固化し、切断装置１５により切断されて抗菌剤入りペレット１８となる。以上の製造工程により、着色樹脂材料には抗菌性セラミックが均一に分散するようになる。
【００１８】
製造された抗菌入りペレット１８は、乾燥機１９内で十分乾燥された後シート状の押出機２０に投入され、加熱溶融されてノズルからシート状に押出成形される。シート状に成形された抗菌剤入り樹脂材料は、所定の厚さに調整された後冷却器２１及び２２により固化され、切断装置２３により所定の大きさの板状体２４に切断される。
【００１９】
こうして製造された板状体２４は、仕上げ工程においてプレス加工、スライス加工、切削加工等によりレンズ枠体やテンプル部に整形されるようになる。
【００２０】
抗菌性セラミックの濃度を眼鏡フレームの部位によって異ならせる場合には、着色樹脂ペレット１６に対して抗菌性セラミック１７の混合比率を異ならせて複数種類の抗菌剤入りペレット１８をそれぞれ別個に製造する。例えば、着色樹脂ペレット１６の重量に対して０．３％、０．５％及び１％の混合比率で抗菌性セラミック１７を添加すると、３種類の濃度の抗菌剤入りペレットが製造できる。これら３種類の抗菌剤入りペレットをシート状の押出機２０の投入口に設けられたそれぞれの分別投入口に投入すると、それぞれの抗菌剤入り樹脂層が積層されたシートが押出成形されるようになる。分別投入口に投入する抗菌剤入りペレットを変更することで、積層位置も変更することができる。例えば、図３に示すように、抗菌性セラミックの混合比率が積層部分２４ａで０．３％、積層部分２４ｂで０．５％及び積層部分２４ｃが１％としたり（図３（ａ）参照）、表面側の積層部分２４ａ’を１％として中心層部分２４ｂ’を０．５％とすることもできる（図３（ｂ）参照）。このように、板状体２４の積層部位に応じて抗菌性セラミックの濃度を変えることにより汚れがひどくなる表面側や人体に接触する側を高い濃度に簡単に設定することができ、抗菌効果をより高めることができる。
【００２１】
抗菌性セラミックは、抗菌活性物質として銀等の金属を無機物であるセラミックに担持させたもので、接触しても皮膚への影響は少なく、安全性が比較的高いといわれている。その中でも、化学結合型の抗菌剤である銀−リン酸亜鉛カルシウムが安全性が高く、好ましい。カルシウム、リンの化合物であるリン酸カルシウムは骨の成分として知られ、亜鉛についても人体に必須の微量元素の１つとなっており、人体に与える影響は極めて低く、眼鏡のように常時接触した状態でも皮膚にはほとんど影響を及ぼさないことから、眼鏡部材に添加するものとしては好適である。
【００２２】
こうした抗菌性セラミックの抗菌メカニズムは、極めて微量の銀イオンが溶出して抗菌性を発揮するものと考えられている。すなわち、銀イオンは、タンパク質と結合しやすい性質を有しており、細菌の細胞膜を構成しているタンパク質に銀イオンが結合して菌体内に取り込まれ、細菌の代謝機能を阻害して細菌の増殖を抑えるのではないかと考えられている。したがって、眼鏡部材の中に抗菌性セラミックを均一に分散させておくことで、表面が摩耗しても銀イオンが常時溶出するようになり、長期間にわたって抗菌効果を持続させることが期待できる。
【００２３】
原料としてアセテート樹脂を用い、抗菌性セラミックとして銀−リン酸亜鉛カルシウムを１％の混合比率で上述の製造方法により製造した板状体について抗菌性試験を行った。試験方法としては、ＪＩＳ  Ｌ  １９０２（１９９８）（８）の定量試験に準じて行った。試験結果を図４に示す。試験結果から明らかなように、１８時間の培養後抗菌性セラミックが添加されていない対照検体が増殖しているのに対して、試料検体については、菌の繁殖がほぼなくなっている。したがって、明白な抗菌効果が認められる。
【図面の簡単な説明】
【００２４】
【図１】眼鏡フレームの斜視図である。
【図２】本発明に係る実施形態の工程に関する説明図である。
【図３】本発明に係る実施形態により製造された板状体の断面図である。
【図４】抗菌性試験の試験結果に関する説明図である。
【符号の説明】
【００２５】
１    眼鏡フレーム
２    リム部
３    ブリッジ部
４    鼻パッド部
５    テンプル部
６    ヒンジ
10    樹脂ペレット
11    着色剤
12    混合機
13    押出機
14    冷却器
15    切断装置
16    着色樹脂ペレット
17    抗菌性セラミック
18    抗菌剤入りペレット
19    乾燥機
20    押出機
21    冷却器
22    冷却器
23    切断装置
24    板状体
【図１】
2005025087.tif 000003
【図２】
2005025087.tif 000004
【図３】
2005025087.tif 000005
【図４】
2005025087.tif 000006